(57)【要約】【課題】焚香を燻らせた状態で支承せしめるための焚香支承材であって、聞香と同時にマイナスイオン浴等の効果を併せて発現せしめ得る、新規な焚香支承材を提供することを、目的とする。【解決手段】結晶の両極間に分極電圧を生ずる極性結晶体型の鉱石を用いて、焚香支承材１０を構成した。【選択図】　図１
2004135903.tif 000002
【特許請求の範囲】
【請求項１】
焚香を支承せしめて燻らせることの出来る焚香支承材であって、
結晶の両極間に分極電圧を生ずる極性結晶体型の鉱石を含んで構成したことを特徴とする焚香支承材。
【請求項２】
前記極性結晶体型の鉱石が粒状の鉱石粒である請求項１に記載の焚香支承体。
【請求項３】
前記鉱石粒が０．３ｍｍ〜１０ｍｍの粒径であり、かかる鉱石粒を全体容積の１０％以上含む請求項２に記載の焚香支承材。
【請求項４】
植物の燃焼物からなる灰を含み、且つ前記鉱石粒を全体容積の３０％以上含む請求項３に記載の焚香支承材。
【請求項５】
前記鉱石粒の粒径を０．３ｍｍ〜３．０ｍｍとして香炉灰に用いるようにした請求項３又は４に記載の焚香支承材。
【請求項６】
請求項２乃至５の何れかに記載の焚香支承材を用いて焚香を支承させて、該焚香を燻らせると共に、適当量の焚香を燻らせた後に、該焚香支承材を篩にかけて前記鉱石粒を該焚香等の燃焼灰から分別することにより、該鉱石粒を再使用に供することを特徴とする焚香支承材の使用方法。
【発明の詳細な説明】
【０００１】
【技術分野】
本発明は、焚香を燻らせた状態で支承せしめるための焚香支承材に係り、特に、聞香と同時にマイナスイオン浴等の効果を併せて発現せしめ得る、新規な焚香支承材に関するものである。
【０００２】
【背景技術】
香の文化は、洋の東西を問わず各種民族において古代から存在しており、特に日本では、仏教と共に伝来した「供香」に加えて「空香」の文化も発達し、「翫香」としても広まり、日本独自の佳薫の芸道としても成立するに至っている。このような香の文化では、燻らせることで香を発する焚香が多く用いられており、例えば、線香のように長手棒形状とした焚香をその下端部を香炉灰に差し入れることで支承せしめて上端部からたくことにより、或いは円錐形状等のブロック状とした焚香を適当な燭台に載置して支承せしめて上端部からたくことにより、聞香するようにされる。
【０００３】
また、聞香の作用効果は、従来から香薬として衛生・医療に使用されてきた事実や、宗教儀式における呪術効果、更には悪臭の払拭などしての使用実績からも明らかなように、使用する焚香の種類によってさまざまな作用が認められている。特に近年では、社会生活の場でのストレスを解消して、精神的な開放やリクザミネーションを与える手段として、一般大衆に広く周知されてきており、アロマテラピーや芳香療法等と称する聞香の治療的サービス産業や、焚香の製造販売産業も活発となってきている。
【０００４】
ところで、近年の芳香療法だけでなく、従来からの「供香」や「空香」，「翫香」においても、勿論、聞香の人体に対する精神的および肉体的な作用は充分に認められている。そして、古くから沈香や白檀，丁字，乳香などのような植物質の焚香や、麝香，竜涎香などのような動物質の焚香を用いた研究が盛んに行われてきており、それらの配合は秘書とされ、各種の練香等が開発されて人々の愉しみ等の場に提供されている。
【０００５】
しかしながら、一般大衆における聞香の文化は、直接的な臭覚を刺激することにとどまっており、それ以上の人体への作用効果は、特に科学的に考慮されておらず、各種の香木等の焚香材料による効能も、推考の域を出ていない精神的なものである。これでは、特に現代における芳香療法の場における聞香の効能に限界があり、リグザミネーション等の効能のより一層の向上が実現され難いと考えられることから、何等かの改善が必要であった。
【０００６】
【解決課題】
ここにおいて、本発明は上述の如き事情を背景として為されたものであって、その解決課題とするところは、焚香自体に特別な配合や処理をすることなく且つ聞香に際して何等の特別な操作もする必要なくして、臭覚的な作用効果だけでなくマイナスイオン浴などの別異の作用効果を併せて発揮せしめ得る、新規な焚香支承材を提供することにある。
【０００７】
また、そのような本発明に従う特定構造とされた焚香支承材を用いて聞香するに際して、かかる焚香支承材を、長期間に亘って、目的とする作用効果を有利に持続せしめつつ使用することの出来る、焚香支承材の新規な使用方法を提供することも、目的とする。
【０００８】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【０００９】
（第一発明の態様１）
第一発明の態様１は、焚香を支承せしめて燻らせることの出来る焚香支承材であって、結晶の両極間に分極電圧を生ずる極性結晶体型の鉱石を含んで構成したことを、特徴とする。
【００１０】
このような本態様に従う構造とされた焚香支承材においては、かかる焚香支承材で支承せしめた焚香を燻らせることにより、焚香の酸化作用（燻り）によって生ぜしめられる熱が焚香支承材に作用せしめられることとなり、かかる熱が、焚香支承材を構成する鉱石粒に及ぼされると、大気中の水分子等に対する電気的作用が活発となってヒドロキシルイオン等のマイナスイオンを発する等の作用が発揮される。その結果、マイナスイオンの人体への還元的作用等の周知の効果が発揮され得ることとなり、これが聞香による精神的および肉体的な効果と相俟って、聞香作用や芳香療法的作用がより一層高められるのである。
【００１１】
なお、本態様にかかる焚香支承材は、各種の材料や形状，用途等の焚香に対して何れも採用可能である。また、本態様における「焚香」は、酸化を伴う所謂「香をたく」操作により適度な加熱を及ぼすことで薫香を発するものであって、前述の如き「供香」や「空香」，「翫香」，「芳香療法」などの目的や用途による限定を受けるものでなく、また、「植物質」や「動物質」等の材料による限定を受けるものでもない。
【００１２】
また、本態様において採用される極性結晶体型の鉱石は、例えば、トルマリン鉱石（電気石）が好適に採用されるが、その他、同様な特性を有する麦飯石や縛岩石，医王石などの各種の極性結晶体型の鉱石が、単独で或いは組合せて採用可能である。更にまた、かかる鉱石は、使用する焚香の種類等によって適当な形状や構造をもって採用されるものであり、例えばアロマテラピー等に用いられる円錐形状等のブロック状の焚香の場合には、燭台構造を有する単一物からなるトルマリン等の鉱石そのものを採用することも可能であり、脚部等の一部や装飾部分を他の鉱石や金属等で構成することも可能である。
【００１３】
（第一発明の態様２）
第一発明の態様２は、前記態様１に係る焚香支承材であって、前記極性結晶体型の鉱石が粒状の鉱石粒であることを、特徴とする。このような本態様においては、鉱石粒を採用したことにより、例えば適当な形状の容器に多数の鉱石粒をつめて使用することにより、形状等の異なる各種の焚香に対して広く採用することが可能となる。特に、鉱石粒を採用したことで、トルマリン等の鉱石の各種加工等に際して発生する破片や粒等を効率的に利用して焚香支承材を得ることが可能となるのである。しかも、鉱石粒としたことにより、大気に露呈されると共に熱が及ぼされる鉱石の表面積が大きく確保され得ることから、前述の如きマイナスイオン等による効果が一層有効に発揮され得るのである。
【００１４】
（第一発明の態様３）
第一発明の態様３は、前記態様２に係る焚香支承材であって、前記鉱石粒が０．３ｍｍ〜１０ｍｍの粒径であり、かかる鉱石粒を全体容積の１０％以上含むことを、特徴とする。このような本態様に係る焚香支承材においては、適当な大きさの鉱石を採用したことにより、焚香を有利に支承することが出来るのであり、例えば線香等の棒形状のものにおいては、香炉等に詰めた焚香支承材に下端部を差し入れて立設状態で支承することが可能となると共に、棒状に限らずブロック状等の各種形状のお香においては、香炉等に詰めた芳香支承材の上への載置状態で一層安定して支承することが出来る。なお、鉱石粒の粒径が０．３ｍｍに満たないと、取扱いが面倒となり、必要な加工工程数が多くなって製造コストも高くなってしまう傾向にある。また一方、鉱石粒の粒径が１０ｍｍを超えると、製造時の歩留りが低下してしまうと共に、棒形状の焚香をうまく突き刺して差し入れることが難しくなり、また焚香を載置した場合でも、鉱石粒間の隙間が大きくなって焚香を安定して支承することが難しくなる。
【００１５】
更にまた、本態様において採用される鉱石粒は、例えば、上述のトリマリン鉱石等の原石を直接に破砕して造粒する他、かかるトルマリン鉱石等を宝飾等の別用途に加工するに際しての研磨等の工程で発生する粉体や破片を、必要に応じて二次破砕することによって有利に得ることが可能である。また、粒径が０．３ｍｍ〜１０ｍｍとされた鉱石粒は、０．３ｍｍ〜１０ｍｍの目の粗さを有する篩を用いてふるい分けすることにより、容易に選択採取することが出来る。なお、このことから明らかなように、本態様における粒径が０．３ｍｍ〜１０ｍｍの鉱石粒とは、０．３ｍｍ〜１０ｍｍの目の粗さを有する篩を用いてふるい分けされた鉱石粒をいう。また、このことから明らかなように、本態様おける粒径が０．３ｍｍ〜１０ｍｍの鉱石粒とは、外形の具体的形状が特に限定されるものでなく、略球状の他、角張ったブロック状や、更には扁平形状のものであっても良い。更にまた、本態様においては、トルマリン鉱石等の鉱石粒の他に、砂やガラス粒，灰等の他の粒を含んでいても良く、容積比で全体の１０％以上の割合で鉱石粒を存在せしめたことにより、目的とするマイナスイオン発生等の効果を有効に確保しつつ、他の作用を付加したり、増量による取扱性や製造コストを向上させることも可能となる。
【００１６】
（第一発明の態様４）
第一発明の態様４は、前記態様３に係る焚香支承材であって、植物の燃焼物からなる灰を含み、且つ前記鉱石粒を全体容積の３０％以上含むことを特徴とする。このような本態様に係る焚香支承材においては、灰を鉱石粒と混合させて採用することにより、例えば香炉灰等として有利に採用され得る。
【００１７】
なお、本態様において採用される灰の原料としては、例えば製材工場で発生するおが屑や檜・杉等の樹皮から生成したものが有利に採用されるが、その他、間伐材や家屋廃材としての木材を産業廃棄物の指定処理業者によって処理したものから生成したもの等を採用することも可能であり、それによって、産業廃棄物の有効な再利用が実現可能となる。また、特に本態様においては、植物の燃焼物からなる灰を採用した場合でも、鉱石粒を混合せしめたことにより、例えば灰中に突き刺した線香等の棒状の焚香の埋設部分が速やかに消火され得るという格別の効果が発揮される。即ち、植物の燃焼物からなる灰だけを採用すると、香炉に詰めた場合でも適度な空気が灰中に保留されており、これによって灰中に突き刺した線香等の下端部が長時間に亘って燻り続けるおそれがあるが、本態様にように灰よりも大きな粒径の鉱石粒を混合することにより、そのような灰中での燻りが防止され得ることとなり、その後の危険が未然に回避され得るのである。
【００１８】
（第一発明の態様５）
第一発明の態様５は、前記態様３又は４に係る焚香支承材であって、前記鉱石粒の粒径を０．３ｍｍ〜３．０ｍｍとして香炉灰に用いるようにしたことを、特徴とする。このような本態様に係る焚香支承材においては、鉱石粒の粒径を０．３〜３．０ｍｍとしたことにより、線香等の棒状の焚香の下端部を一層容易に突き刺して差し入れることが出来ると共に、突き刺した下端部における燻りを、適度な加熱によるマイナスイオン発生効果を持たせつつ、一層有利に防止することが可能となるのであり、それ故、香炉灰として一層有利に適用可能となる。
【００１９】
なお、上述の第一発明の態様２乃至５に係る焚香支承材においては、何れも、前述の如き特定の鉱石粒を１００％とするものであっても良く、その他、かかる鉱石粒に対して前述の如き灰を適当量混合させたものであっても良く、更に、灰に代えて或いは灰に加えて、砂やガラス粒体，粒径が０．３ｍｍに満たないトルマリン等の鉱石粒等の補充材を適宜に混合しても良い。特に、粒径が０．３ｍｍに満たない鉱石粒を混合することにより、鉱石の加工に際して発生する微細な鉱石粒まで有効に活用することが出来る。
【００２０】
また、灰と鉱石粒から焚香支承材を得るに際しては、鉱石粒の混合割合を、全体の８０重量％以上とすることが望ましく、更に、灰に対して鉱石粒と共に砂やガラス等の補充材を混合する場合には、鉱石粒と補充材の合計が、全体の９０重量％以上となるようにすることが望ましい。それによって、鉱石粒の加熱に伴うマイナスイオン発生等の効果が一層有効に発揮されることに加えて、灰の燻りによる高熱化を効果的に抑えることが可能となる。
【００２１】
（第二発明の態様１）
第二発明の態様１は、上述の第一発明の態様２乃至５の何れかに係る焚香支承材を用いて焚香を支承させて、該焚香を燻らせると共に、適当量の焚香を燻らせた後に、該焚香支承材を篩にかけて前記鉱石粒を該焚香等の燃焼灰から分別することにより、該鉱石粒を再使用に供するようにした焚香支承材の使用方法を、特徴とする。
【００２２】
このような本態様に従えば、聞香に際して焚香の燃焼物として発生する灰が第一発明に係る焚香支承材に混入することにより、鉱石粒の混合割合が実質的に次第に低下して行った場合や、或いは、何等かのアクシデント等で異物が焚香支承材に混入した場合等においても、鉱石粒を灰から分離させて選別して取り出すことが出来るのであり、それ故、鉱石粒を極めて効率的に使用することが可能となるのである。
【００２３】
特に、トルマリン鉱石等の鉱石粒における前述の如きマイナスイオン発生等の作用効果は、聞香の繰り返しによっても理論上消失しないことから、繰り返しの使用が極めて効果的である。そして、このような本発明方法の効果は、特に第一発明に係る焚香支承材が前述の如き特定の粒径をもって形成されていることから、有利に実現され得るのであり、ここに本第二発明の格別の技術的意義が損するのである。なお、本第二発明においては、鉱石粒のふるい分けを容易とするために、第一発明の態様３乃至５の何れかに従う構造とされた焚香支承材を採用することが望ましい。
【００２４】
【発明の実施形態】
以下、本発明を更に具体的に明らかにするために、本発明の実施形態について、図面を参照しつつ、詳細に説明する。
【００２５】
図１には、本発明の実施形態としての焚香支承材である香炉灰１０を、香炉１２に詰めて収容せしめた状態が示されている。図面上に明示はされていないが、かかる香炉灰１０が、木材から得た灰とトルマリン鉱石から得た鉱石粒を混合せしめることによって製造されたものである。以下、かかる香炉灰１０をより詳細に説明するために、香炉灰１０の一具体的な製造工程に従って説明を加える。
【００２６】
先ず、図２の（ａ）に示されているように、灰の原料となる木材原料１４を収集し、同図（ｂ）に示されているように、かかる木材原料１４を、特定の産業廃棄物の処理施設１６において、適当な破砕機や破断機などを用いて破砕処理や粉砕処理することにより、微細化して灰原料１８とする。その後、図２の（ｃ）に示されているように、かかる灰原料１８を、焼却炉２０等で燃焼させることにより、灰２２を得る。なお、木材原料１４としては、間伐材や家屋解体に伴う建築廃材の他、製材工場で発生するおが屑や木片，樹皮等も好適に採用され得るが、その他、焼却炉２０の設備性能によっては、灰を得ることが出来る限り、生ゴミなどの動植物までも原料として採用することが可能である。なお、処理施設１６を特定のものとした理由は、現状の日本社会では、産業廃棄物の処理施設が行政機関によって認定を受ける必要があるからである。また、上述の如くして得られた灰は、ふるい分けすることで微細な灰だけを取り出して採用することが望ましい。そこにおいて、特におが屑を原料として燃焼させて灰を得るようにすれば、得られた灰をふるい分けせずとも微細で略一様な灰を有効に得ることが出来る。
【００２７】
一方、そのような灰２２の製造工程とは別に、鉱石粒を製造する。それには、先ず、図２の（ｄ）に示されているように、トルマリン鉱石２４の原石を破砕機２５等で直接に粉砕することによって、或いはトルマリン鉱石の原石から宝飾品等の鉱石加工品を製造する工程で発生する粉末や破片を採取することによって、同図（ｅ）に示されている如き原石破砕物２６を採取する。続いて、この原石破砕物２６を、（ｆ）に示されているように、ふるい２８で選別することにより、一つの目の大きさが１０ｍｍとされた篩を通過するが、一つの目の大きさが０．３ｍｍとされた篩は通過しないものだけを選別する。これにより、粒径が０．３ｍｍ〜１０ｍｍとされた鉱石粒３０を得る。
【００２８】
なお、かかる鉱石粒３０は、線香等を立てる香炉灰として使用する場合等の特定の用途によっては略球状であることが望ましいが、それに限定されるものでなく、研磨等を特別な加工を施さない破砕物をそのまま用いることも可能である。特に、本実施形態の如く、線香を立てて使用するための香炉灰１０を得るに際しては、一つの目の大きさが３．０ｍｍとされた篩は通過するが、一つの目の大きさが０．３ｍｍとされた篩は通過しないものだけを選別することにより、粒径が０．３ｍｍ〜３．０ｍｍとされた鉱石粒３０を得ることが望ましい。
【００２９】
続いて、図２の（ｇ）に示されているように、混合機３２等によって、前述の如く製造された灰２２と鉱石粒３０を、適当な混合割合をもって、略均一になるまで混合する。これによって目的とする香炉灰１０とされる。なお、灰２２と鉱石粒３０の混合割合は、用途によって異なるが、本実施形態の如く線香を立てて使用するための香炉灰１０を得るに際しては、香炉灰１０内で線香の下端部が長時間に亘ってくすぶり続けるのを防止するために、容積割合で、灰２２と鉱石粒３０を、灰：鉱石粒＝９０：１０〜４０：６０とすることが望ましい。灰２２の混合割合が９０％を超えると、鉱石粒３０の加熱に伴うマイナスイオンの発生効果が充分に期待できなくなるからであり、一方、灰２２の混合割合が４０に満たないと、線香の下端部を香炉灰１０中に突き刺し難くなるからである。なお、重量割合では、同様な理由から、灰２２と鉱石粒３０を、一般に、灰：鉱石粒＝２０：８０〜２：９８の範囲に設定することが望ましい。
【００３０】
そして、かかる香炉灰１０は、図１に示されているように、従来から周知の通り、香炉１２に詰められて用いられる。具体的には、例えば焚香の一種としての線香３４を、その下端部において香炉灰１０中に突き刺して立設状態で支承せしめる。そして、かかる支承状態下で、線香３４の上端部に着火することにより、或いは線香３４を香炉灰１０に突き刺す前に予め着火しておくことにより、線香３４を上端部から次第に燻らせて、聞香する。
【００３１】
ここにおいて、本実施形態の香炉灰１０は、灰２２だけでなく、トルマリン鉱石からなる鉱石粒３０を有していることから、線香３４の上方からの燻りに際して、輻射熱や伝導熱により、或いは熱を帯びた線香３４の灰が直接に降りかかることによって加熱されることに伴い、その特有の結晶構造に基づいてマイナスイオンを発生することとなる。そして、それ故、かかるマイナスイオンが、聞香と同時に人体に作用することにより、聞香による精神的および肉体的作用がより一層高められることとなるのである。
【００３２】
なお、トルマリン鉱石は、ブラジル等で産出される鉱石であって、結晶の単位格子のプラス電荷の中心とマイナス電荷の中心が本来位置すべき位置から大きくずれているために、対象とする結晶の両端に電極を作り電位が永久に保持される特徴的な結晶構造をゆうするものであって、極性結晶体といわれるものである。そして、かかるトルマリン鉱石は、特に加熱や外圧の作用に伴ってマイナスイオン（水の界面活性作用やマイナス電子作用に基づくヒドロキシルイオンを生成する特性を有することや、焦電効果や圧電効果によって遠赤外線の形でエネルギを放出すること等は、良く知られているが、ここでは、このようなトルマリン鉱石の特性を解明したり詳述することが本旨でないことから、詳細な説明を割愛する。
【００３３】
いずれにしても、香炉灰１０において、トルマリン鉱石からなる鉱石粒３０を所定の粒径で混合せしめて採用したことにより、焚香３４の聞香による作用効果を高めることが出来るのである。
【００３４】
しかも、香炉灰１０に混合せしめられた鉱石粒３０は、灰２２に比して充分に大きな粒径とされていることから、例えば所定期間に亘る使用によって香炉灰１０に線香３４の燃焼灰が降り積もり、鉱石粒３０の混合割合が小さくなってきた場合には、香炉灰１０の全体を篩にかけて分別することにより、鉱石粒３０と灰２２を容易に分別することが出来るのである。それ故、かくの如く分別した鉱石粒３０を、再び、図２に示されている鉱石粒３０として用いて、所定の割合で灰２２と混合することで、新たに香炉灰１０を得ることが可能となるのであり、永久的に用いることも出来るのである。
【００３５】
以上、本発明の実施形態について詳述してきたが、これはあくまでも例示であって、本発明は、かかる実施形態における具体的な記載によって、何等、限定的に解釈されるのものでなく、当業者の知識に基づいて種々なる変更，修正，改良等を加えた態様において実施され得るものであり、また、そのような実施態様が、本発明の種子を逸脱しない限り、何れも、本発明の範囲内に含まれるものであることは、言うまでもない。
【００３６】
例えば、図３に示されているように、開口部の大きな香炉３６を用いて、本発明に従う構造とされた香炉灰１０を収容させることにより、線香等の棒状の焚香３８を横に寝かせた状態で香炉灰１０上に支承させて燻らせるようにしても良い。特に、このような使用方法では、焚香３８が燻る熱が香炉灰３８を構成するトルマリン等の鉱石粒に対して効率的に作用し得ることとなり、前述の如きマイナスイオン発生等の効果が一層有利に発揮され得る。
【００３７】
また、図４に示されているように、小型の香炉４０を用いて、本発明に従う構造とされた香炉灰１０を収容させることにより、アロマテラピー等に用いられるブロック状の焚香４２を香炉灰１０上に載置状態で支承させて燻らせることも可能である。
【００３８】
【発明の効果】
上述の説明から明らかなように、本発明に従う構造とされた焚香支承材においては、聞香に際して発せられる熱が焚香支承材を構成する特定の鉱石に及ぼされることにより、マイナスイオンを発する等の作用が発揮されるのであり、それによって、聞香作用や芳香療法的作用等の焚香による作用効果がより一層高められるのである。
【００３９】
また、本発明方法に従えば、焚香支承材を構成する鉱石粒を、有利な作用効果を発揮し得る状態で、長期間に亘って使用し続けることが出来るのであり、コストの面だけでなく環境的にも優れた効果が発揮され得るのである。
【図面の簡単な説明】
【図１】本発明の一実施形態としての香炉灰の使用状態を示す斜視図である。
【図２】本発明に係る香炉灰の製造工程の一具体例を例示的に示す構成説明図である。
【図３】本発明の別の実施形態としての香炉灰の使用状態を示す斜視図である。
【図４】本発明の更に別の実施形態としての香炉灰の使用状態を示す斜視図である。
【符号の説明】
１０　香炉灰
１４　木材原料
２２　灰
２４　トルマリン鉱石
３０　鉱石粒
３４　線香
３８　焚香
４２　焚香
【図１】
2004135903.tif 000003
【図２】
2004135903.tif 000004
【図３】
2004135903.tif 000005
【図４】
2004135903.tif 000006